(57)【要約】      （修正有）【課題】光通信で使用される帯域での吸収及び偏波依存性が小さく、屈折率調整が可能でパターニング性、生産性、信頼性に優れた縮合生成物の提供。【解決手段】式（１）で示す化合物（Ａ）、式（２）で示す化合物（Ｂ）、式（３）で示す化合物（Ｃ）、式（４）で示す化合物（Ｄ）のうち少なくとも（Ａ）（Ｃ）（Ｄ）を０≦ｂ×３＋ｃ×２＋ｄ×３−ａ×２≦０．４〔ａ〜ｄは（Ａ）〜（Ｄ）の総量に対する（Ａ）〜（Ｄ）のモル比率〕の範囲内で縮合させる。Ｒ１２Ｓｉ（ＯＲ２）２      （１）〔Ｒ１は少なくとも１個の芳香族基を有する基、Ｒ２は、重水素ＤであってもよいＨ〕Ｒ３Ｓｉ（ＯＲ４）４      （２）〔Ｒ３は少なくとも１個のＣ＝Ｃ二重結合を有する基、Ｒ４はアルキル基〕Ｒ５Ｒ６Ｓｉ（ＯＲ７）２      （３）〔Ｒ５は少なくとも１個のＣ＝Ｃ二重結合を有する基、Ｒ６，Ｒ７はアルキル基〕Ｒ８Ｓｉ（ＯＲ９）３      （４）〔Ｒ８はフッ素含有基、Ｒ９はアルキル基〕【選択図】なし【特許請求の範囲】
【請求項１】
（Ａ）一般式（１）：
Ｒ12Ｓｉ（ＯＲ2）2      （１）
〔式中、Ｒ1は、少なくとも１個の芳香族基を有する炭素原子数が６〜２０個の基を示し、Ｒ2は、Ｈ（Ｈは重水素Ｄであってよい）を示す。〕
で示されるシランジオール化合物と、
（Ｂ）一般式（２）：
Ｒ3Ｓｉ（ＯＲ4）3      （２）
〔式中、Ｒ3は、少なくとも１個のＣ＝Ｃ二重結合を有する有機基を示し、Ｒ4は、ＣnＨ2n+1（ｎ＝１又は２の数である）を示す。〕
で示される変性シラン化合物と
（Ｃ）一般式（３）：
Ｒ5Ｒ6Ｓｉ（ＯＲ7）2      （３）
〔式中、Ｒ5は、少なくとも１個のＣ＝Ｃ二重結合を有する有機基を示し、Ｒ6は、ＣnＨ2n+1（ｎ＝１又は２の数である）を示し、Ｒ7は、ＣnＨ2n+1（ｎ＝１又は２の数である）を示す。〕
で示される変性シラン化合物と
（Ｄ）一般式（４）：
Ｒ8Ｓｉ（ＯＲ9）3      （４）
〔式中、Ｒ8は、ＣＦ3（ＣＦ2）n（ＣＨ2）2−基（ｎ＝０〜９の数である）又はＣ6Ｘ5−基（Ｘ＝Ｈ又はＦである）を示し、Ｒ9は、ＣnＨ2n+1（ｎ＝１又は２の数である）を示す。〕
で示される変性シラン化合物のうち、少なくとも化合物（Ａ）、化合物（Ｃ）及び化合物（Ｄ）を、
０≦ｂ×３＋ｃ×２＋ｄ×３−ａ×２≦０．４
〔式中、ａ乃至ｄはそれぞれ化合物（Ａ）乃至（Ｄ）の総量に対する各化合物（Ａ）乃至（Ｄ）のモル比率を示す。〕
の関係を満たす範囲内で縮合させることにより得られることを特徴とする縮合生成物。
【請求項２】
（Ａ）一般式（１）：
Ｒ12Ｓｉ（ＯＲ2）2      （１）
〔式中、Ｒ1は、少なくとも１個の芳香族基を有する炭素原子数が６〜２０個の基を示し、Ｒ2は、Ｈ（Ｈは重水素Ｄであってよい）を示す。〕
で示されるシランジオール化合物と、
（Ｂ）一般式（２）：
Ｒ3Ｓｉ（ＯＲ4）3      （２）
〔式中、Ｒ3は、少なくとも１個のＣ＝Ｃ二重結合を有する有機基を示し、Ｒ4は、ＣnＨ2n+1（ｎ＝１又は２の数である）を示す。〕
で示される変性シラン化合物と
（Ｃ）一般式（３）：
Ｒ5Ｒ6Ｓｉ（ＯＲ7）2      （３）
〔式中、Ｒ5は、少なくとも１個のＣ＝Ｃ二重結合を有する有機基を示し、Ｒ6は、ＣnＨ2n+1（ｎ＝１又は２の数である）を示し、Ｒ7は、ＣnＨ2n+1（ｎ＝１又は２の数である）を示す。〕
で示される変性シラン化合物と
（Ｅ）一般式（５）；
Ｒ10Ｒ11Ｓｉ（ＯＲ12）2      （５）
〔式中、Ｒ10は、ＣＦ3（ＣＦ2）n（ＣＨ2）2−基（ｎ＝０〜９の数である）又はＣ6Ｘ5−基（Ｘ＝Ｈ又はＦである）を示し、Ｒ11は、ＣnＨ2n+1（ｎ＝１又は２の数である）を示し、Ｒ12は、ＣnＨ2n+1（ｎ＝１又は２の数である）を示し、ｍ＝０又は１の数を示す。〕
で示される変性シラン化合物のうち、少なくとも化合物（Ａ）、化合物（Ｃ）及び化合物（Ｅ）を、
０≦ｂ×３＋ｃ×２＋ｅ×２−ａ×２≦０．４
〔式中、ａ，ｂ，ｃ及びｅはそれぞれ化合物（Ａ），（Ｂ），（Ｃ）及び（Ｅ）の総量に対する各化合物（Ａ），（Ｂ），（Ｃ）及び（Ｅ）のモル比率を示す。〕
の関係を満たす範囲内で縮合させることにより得られることを特徴とする縮合生成物。
【請求項３】
（Ａ）一般式（１）：
Ｒ12Ｓｉ（ＯＲ2）2      （１）
〔式中、Ｒ1は、少なくとも１個の芳香族基を有する炭素原子数が６〜２０個の基を示し、Ｒ2は、Ｈ（Ｈは重水素Ｄであってよい）を示す。〕
で示されるシランジオール化合物と、
（Ｂ）一般式（２）：
Ｒ3Ｓｉ（ＯＲ4）3      （２）
〔式中、Ｒ3は、少なくとも１個のＣ＝Ｃ二重結合を有する有機基を示し、Ｒ4は、ＣnＨ2n+1（ｎ＝１又は２の数である）を示す。〕
で示される変性シラン化合物と
（Ｃ）一般式（３）：
Ｒ5Ｒ6Ｓｉ（ＯＲ7）2      （３）
〔式中、Ｒ5は、少なくとも１個のＣ＝Ｃ二重結合を有する有機基を示し、Ｒ6は、ＣnＨ2n+1（ｎ＝１又は２の数である）を示し、Ｒ7は、ＣnＨ2n+1（ｎ＝１又は２の数である）を示す。〕
で示される変性シラン化合物と
（Ｄ）一般式（４）：
Ｒ8Ｓｉ（ＯＲ9）3      （４）
〔式中、Ｒ8は、ＣＦ3（ＣＦ2）n（ＣＨ2）2−基（ｎ＝０〜９の数である）又はＣ6Ｘ5−基（Ｘ＝Ｈ又はＦである）を示し、Ｒ9は、ＣnＨ2n+1（ｎ＝１又は２の数である）を示す。〕
で示される変性シラン化合物と、
（Ｅ）一般式（５）：
Ｒ10Ｒ11Ｓｉ（ＯＲ12）2      （５）
〔式中、Ｒ10は、ＣＦ3（ＣＦ2）n（ＣＨ2）2−基（ｎ＝０〜９の数である）又はＣ6Ｘ5−基（Ｘ＝Ｈ又はＦである）を示し、Ｒ11は、ＣnＨ2n+1（ｎ＝１又は２の数である）を示し、Ｒ12は、ＣnＨ2n+1（ｎ＝１又は２の数である）を示し、ｍ＝０又は１の数を示す。〕
で示される変性シラン化合物のうち、少なくとも化合物（Ａ）、化合物（Ｃ）、化合物（Ｄ）及び化合物（Ｅ）を、
０≦ｂ×３＋ｃ×２＋ｄ×３＋ｅ×２−ａ×２≦０．４
〔式中、ａ乃至ｅはそれぞれ化合物（Ａ）乃至（Ｅ）の総量に対する各化合物（Ａ）乃至（Ｅ）のモル比率を示す。〕
の関係を満たす範囲内で縮合させることにより得られることを特徴とする縮合生成物。
【請求項４】
上記一般式（４）中のＲ8が、ＣＦ3（ＣＦ2）n（ＣＨ2）2−基（ｎ＝５〜７の数である）であることを特徴とする請求項１又は３に記載の縮合生成物。
【請求項５】
上記一般式（５）中のＲ10が、ＣＦ3（ＣＦ2）n（ＣＨ2）2−基（ｎ＝５〜７の数である）であることを特徴とする請求項１又は２に記載の縮合生成物。
【請求項６】
上記一般式（２）中のＲ3と一般式（３）中のＲ5のうち少なくとも一方が、ＣＨ2＝ＣＨ−Ｃ6Ｘ4−（ＣＨ2）n−基（Ｘ＝Ｈ又はＦであり、ｎ＝０〜２の数である）であることを特徴とする請求項１乃至５のいずれか一項に記載の縮合生成物。
【請求項７】
請求項１乃至６のいずれか一項に記載の縮合生成物を熱硬化又は光硬化させて成ることを特徴とする硬化物。
【請求項８】
コア及びクラッドを含んでなる光導波路デバイスであって、前記コア及びクラッドが、それぞれ請求項７に記載の硬化物にて形成されていることを特徴とする光導波路デバイス。
【発明の詳細な説明】
【技術分野】
【０００１】
本発明は、光通信用途及び光集積回路用途に用い得る光導波路デバイスを作製するために好適に用いられる縮合生成物、この縮合生成物の硬化物、並びにこの硬化物にて形成される光導波路デバイスに関するものである。
【背景技術】
【０００２】
光導波路用材料に要求される特性としては、光通信で使用される近赤外線領域において吸収が小さいこと、偏波依存性が小さいこと、屈折率調整が可能であること、導波路のパターニング性に優れること、吸湿による光損失の増加が少ないこと、生産性に優れること等がある。従来、光導波路用材料としては通常は石英系材料が使用されてきた。しかしながら、石英系材料は、近赤外線領域における光の吸収が小さいものの、光導波路の作製に要する工程が多く、しかも焼結工程が含まれるため、生産効率が悪いという問題がある。
【０００３】
かかる問題を解決するため、さまざまなポリマー材料が開発されている。例えば特許文献１には、光導波路の光学材料として使用可能なフッ素化ポリイミドが記載されている。しかしながら、フッ素化ポリイミド系の材料には、分子中のＣＨ基が少なく近赤外線領域の吸収が小さいものの、分子中にフェニル基を多く含むため、その配向性による偏波依存性の問題がある。また、高温での焼付を要することから基板と膜との線膨張率差に起因する応力によるクラックの問題、パターニングを行うために反応性イオンエッチングを要し工程数の増加により生産性が悪くなる問題等もある。
【０００４】
また、特許文献２には、特定のシリコーン材料から構成される熱光学デバイスが記載されている。しかしながら、シリコーン系材料においても、残留させた水酸基やアルコキシ基を反応させることにより硬化させるため、水やアルコールの発生を伴い、その結果、膜厚を厚くすることができず、得られるデバイスが制限される問題がある。また、パターニングを行うために反応性イオンエッチングを要し工程数の増加により生産性が悪くなる問題等もある。
【０００５】
近赤外線領域での吸収や偏波依存性が小さく、フォトリソグラフィーによるパターニングが可能で、副生成物がない材料として、有機反応基と、シロキサン骨格を有する有機／無機ハイブリッド材料が報告されている(特許文献３参照)。
【０００６】
ここで開示されている材料は、Ａｒ2Ｓｉ（ＯＨ）2における水酸基とＲＳｉ（ＯＲ'）3におけるアルコキシ基を１：１で反応させることによって樹脂組成物を作製し、その後、光重合開始剤を配合することによりフォトリソグラフィーを可能としたものである。該材料においては、フェニル基を含有させても直鎖上に配列することがないため偏波依存性が小さい。また、有機反応基の硬化時に水やアルコール等の副生成物が発生しないため、光導波路材料として優れた特性を有している。しかし、Ａｒ2Ｓｉ（ＯＨ）2における水酸基とＲＳｉ（ＯＲ'）3におけるアルコキシ基を１：１で反応させるため、アルコキシ基が残留し、吸水及び吸湿性にはなお課題がある。
【０００７】
このように、全ての特性をバランスよく満足しているポリマー材料は従来存在しなかった。
【特許文献１】特開平５−１１４８号公報（特許第２８５１０１９号）
【特許文献２】特許第３４４５４８５号公報
【特許文献３】国際公開第０１／０４１８６号パンフレット
【発明の開示】
【発明が解決しようとする課題】
【０００８】
本発明は上記の点に鑑みて為されたものであり、光通信で使用される近赤外線領域において吸収及び偏波依存性が小さく、屈折率調整が可能であり、導波路のパターニング性に優れ、生産性に優れることに加えて、信頼性に優れた硬化物を得ることができる縮合生成物、この縮合生成物を硬化して得られる硬化物、並びにこの硬化物にて形成される光導波路デバイスを提供することを目的とする。
【課題を解決するための手段】
【０００９】
請求項１に係る縮合生成物は、
（Ａ）一般式（１）：
Ｒ12Ｓｉ（ＯＲ2）2      （１）
〔式中、Ｒ1は、少なくとも１個の芳香族基を有する炭素原子数が６〜２０個の基を示し、Ｒ2は、Ｈ（Ｈは重水素Ｄであってよい）を示す。〕
で示されるシランジオール化合物と、
（Ｂ）一般式（２）：
Ｒ3Ｓｉ（ＯＲ4）3      （２）
〔式中、Ｒ3は、少なくとも１個のＣ＝Ｃ二重結合を有する有機基を示し、Ｒ4は、ＣnＨ2n+1（ｎ＝１又は２の数である）を示す。〕
で示される変性シラン化合物と
（Ｃ）一般式（３）：
Ｒ5Ｒ6Ｓｉ（ＯＲ7）2      （３）
〔式中、Ｒ5は、少なくとも１個のＣ＝Ｃ二重結合を有する有機基を示し、Ｒ6は、ＣnＨ2n+1（ｎ＝１又は２の数である）を示し、Ｒ7は、ＣnＨ2n+1（ｎ＝１又は２の数である）を示す。〕
で示される変性シラン化合物と
（Ｄ）一般式（４）：
Ｒ8Ｓｉ（ＯＲ9）3      （４）
〔式中、Ｒ8は、ＣＦ3（ＣＦ2）n（ＣＨ2）2−基（ｎ＝０〜９の数である）又はＣ6Ｘ5−基（Ｘ＝Ｈ又はＦである）を示し、Ｒ9は、ＣnＨ2n+1（ｎ＝１又は２の数である）を示す。〕
で示される変性シラン化合物のうち、少なくとも化合物（Ａ）、化合物（Ｃ）及び化合物（Ｄ）を、
０≦ｂ×３＋ｃ×２＋ｄ×３−ａ×２≦０．４
〔式中、ａ乃至ｄはそれぞれ化合物（Ａ）乃至（Ｄ）の総量に対する各化合物（Ａ）乃至（Ｄ）のモル比率を示す。〕
の関係を満たす範囲内で縮合させることにより得られることを特徴とする。
【００１０】
請求項２に係る縮合生成物は、
（Ａ）一般式（１）：
Ｒ12Ｓｉ（ＯＲ2）2      （１）
〔式中、Ｒ1は、少なくとも１個の芳香族基を有する炭素原子数が６〜２０個の基を示し、Ｒ2は、Ｈ（Ｈは重水素Ｄであってよい）を示す。〕
で示されるシランジオール化合物と、
（Ｂ）一般式（２）：
Ｒ3Ｓｉ（ＯＲ4）3      （２）
〔式中、Ｒ3は、少なくとも１個のＣ＝Ｃ二重結合を有する有機基を示し、Ｒ4は、ＣnＨ2n+1（ｎ＝１又は２の数である）を示す。〕
で示される変性シラン化合物と
（Ｃ）一般式（３）：
Ｒ5Ｒ6Ｓｉ（ＯＲ7）2      （３）
〔式中、Ｒ5は、少なくとも１個のＣ＝Ｃ二重結合を有する有機基を示し、Ｒ6は、ＣnＨ2n+1（ｎ＝１又は２の数である）を示し、Ｒ7は、ＣnＨ2n+1（ｎ＝１又は２の数である）を示す。〕
で示される変性シラン化合物と
（Ｅ）一般式（５）：
Ｒ10Ｒ11Ｓｉ（ＯＲ12）2      （５）
〔式中、Ｒ10は、ＣＦ3（ＣＦ2）n（ＣＨ2）2−基（ｎ＝０〜９の数である）又はＣ6Ｘ5−基（Ｘ＝Ｈ又はＦである）を示し、Ｒ11は、ＣnＨ2n+1（ｎ＝１又は２の数である）を示し、Ｒ12は、ＣnＨ2n+1（ｎ＝１又は２の数である）を示し、ｍ＝０又は１の数を示す。〕
で示される変性シラン化合物のうち、少なくとも化合物（Ａ）、化合物（Ｃ）及び化合物（Ｅ）を、
０≦ｂ×３＋ｃ×２＋ｅ×２−ａ×２≦０．４
〔式中、ａ，ｂ，ｃ及びｅはそれぞれ化合物（Ａ），（Ｂ），（Ｃ）及び（Ｅ）の総量に対する各化合物（Ａ），（Ｂ），（Ｃ）及び（Ｅ）のモル比率を示す。〕
の関係を満たす範囲内で縮合させることにより得られることを特徴とする。
【００１１】
請求項３に係る縮合生成物は、
（Ａ）一般式（１）：
Ｒ12Ｓｉ（ＯＲ2）2      （１）
〔式中、Ｒ1は、少なくとも１個の芳香族基を有する炭素原子数が６〜２０個の基を示し、Ｒ2は、Ｈ（Ｈは重水素Ｄであってよい）を示す。〕
で示されるシランジオール化合物と、
（Ｂ）一般式（２）：
Ｒ3Ｓｉ（ＯＲ4）3      （２）
〔式中、Ｒ3は、少なくとも１個のＣ＝Ｃ二重結合を有する有機基を示し、Ｒ4は、ＣnＨ2n+1（ｎ＝１又は２の数である）を示す。〕
で示される変性シラン化合物と
（Ｃ）一般式（３）：
Ｒ5Ｒ6Ｓｉ（ＯＲ7）2      （３）
〔式中、Ｒ5は、少なくとも１個のＣ＝Ｃ二重結合を有する有機基を示し、Ｒ6は、ＣnＨ2n+1（ｎ＝１又は２の数である）を示し、Ｒ7は、ＣnＨ2n+1（ｎ＝１又は２の数である）を示す。〕
で示される変性シラン化合物と
（Ｄ）一般式（４）：
Ｒ8Ｓｉ（ＯＲ9）3      （４）
〔式中、Ｒ8は、ＣＦ3（ＣＦ2）n（ＣＨ2）2−基（ｎ＝０〜９の数である）又はＣ6Ｘ5−基（Ｘ＝Ｈ又はＦである）を示し、Ｒ9は、ＣnＨ2n+1（ｎ＝１又は２の数である）を示す。〕
で示される変性シラン化合物と、
（Ｅ）一般式（５）：
Ｒ10Ｒ11Ｓｉ（ＯＲ12）2      （５）
〔式中、Ｒ10は、ＣＦ3（ＣＦ2）n（ＣＨ2）2−基（ｎ＝０〜９の数である）又はＣ6Ｘ5−基（Ｘ＝Ｈ又はＦである）を示し、Ｒ11は、ＣnＨ2n+1（ｎ＝１又は２の数である）を示し、Ｒ12は、ＣnＨ2n+1（ｎ＝１又は２の数である）を示し、ｍ＝０又は１の数を示す。〕
で示される変性シラン化合物のうち、少なくとも化合物（Ａ）、化合物（Ｃ）、化合物（Ｄ）及び化合物（Ｅ）を、
０≦ｂ×３＋ｃ×２＋ｄ×３＋ｅ×２−ａ×２≦０．４
〔式中、ａ乃至ｅはそれぞれ化合物（Ａ）乃至（Ｅ）の総量に対する各化合物（Ａ）乃至（Ｅ）のモル比率を示す。〕
の関係を満たす範囲内で縮合させることにより得られることを特徴とする。
【００１２】
請求項４に係る発明は、請求項１又は３において、
上記一般式（４）中のＲ8が、ＣＦ3（ＣＦ2）n（ＣＨ2）2−基（ｎ＝５〜７の数である）であることを特徴とする。
【００１３】
請求項５に係る発明は、請求項１又は２において、
上記一般式（５）中のＲ10が、ＣＦ3（ＣＦ2）n（ＣＨ2）2−基（ｎ＝５〜７の数である）であることを特徴とする。
【００１４】
請求項６に係る発明は、請求項１乃至５のいずれかにおいて、
上記一般式（２）中のＲ3と一般式（３）中のＲ5のうち少なくとも一方が、ＣＨ2＝ＣＨ−Ｃ6Ｘ4−（ＣＨ2）n−基（Ｘ＝Ｈ又はＦであり、ｎ＝０〜２の数である）であることを特徴とする。
【００１５】
請求項７に係る硬化物は、請求項１乃至６のいずれか一項に記載の縮合生成物を熱硬化又は光硬化させて成ることを特徴とする。
【００１６】
請求項８に係る光導波路デバイスは、コア及びクラッドを含んでなる光導波路デバイスであって、前記コア及びクラッドが、それぞれ請求項７に記載の硬化物にて形成されていることを特徴とする。
【発明の効果】
【００１７】
本発明に係る縮合生成物では、重合開始剤を使用することにより光硬化や熱硬化させることが可能であり、且つ粘度を低くすることが可能であって取扱性が良好であり、また光通信で使用される近赤外線領域における光吸収や吸湿による材料損失が少ないと共に偏波依存性が小さく、また屈折率調整が可能なものであり、このため導波路のパターニング性に優れ、生産性に優れることに加えて、長期信頼性に優れる材料であり得る。この材料は、光通信用途及び光集積回路用途に用い得る高性能の光導波路デバイス、並びにそれらの関連部品を形成するために、好適に使用し得る。
【００１８】
請求項４に係る発明では、縮合生成物におけるフッ素比率が高くなると共にＣＨ基数が少なくなることから、近赤外線領域における光の吸収を更に低減すると共に水の吸湿も更に低減することができて、光吸収や吸湿による材料損失を更に低減することができ、且つ変性シラン化合物（Ｄ）の変性鎖長が長くなることから柔軟性が増し、熱衝撃を受けた際に割れや欠けが起こりにくくなって良好な耐ヒートサイクル性を発現し得ると共にダイシング時にも切断面に割れや欠けが起こりにくくなって耐切断性に優れるものである。
【００１９】
請求項５に係る発明では、縮合生成物におけるフッ素比率が高くなると共にＣＨ基数が少なくなることから、近赤外線領域における光の吸収を更に低減すると共に水の吸湿も更に低減することができて、光吸収や吸湿による材料損失を更に低減することができ、且つ変性シラン化合物（Ｅ）の変性鎖長が長くなることから柔軟性が増し、熱衝撃を受けた際に割れや欠けが起こりにくくなって良好な耐ヒートサイクル性を発現し得ると共にダイシング時にも切断面に割れや欠けが起こりにくくなって耐切断性に優れるものである。
【００２０】
請求項６に係る発明では、縮合生成物は、芳香族環を含むためＣＨ基が少なくなって近赤外線領域での光吸収を抑制して、材料損失を低減することができ、また、−Ｃ6Ｘ4−基におけるＸの一部又は全てをフッ素化することにより、更なる材料損失の低減が可能となるものである。
【００２１】
請求項７に係る硬化物では、重合開始剤を使用することにより光硬化や熱硬化させることが可能であり、且つ粘度を低くすることが可能であって取扱性が良好であり、また光通信で使用される近赤外線領域における光吸収や吸湿による材料損失が少ないと共に偏波依存性が小さく、また屈折率調整が可能な縮合生成物にて形成することができ、このため導波路のパターニング性に優れ、生産性に優れることに加えて、長期信頼性に優れる材料であり得る。この材料は、光通信用途及び光集積回路用途に用い得る高性能の光導波路デバイス、並びにそれらの関連部品を形成するために、好適に使用し得る。
【００２２】
請求項８に係る光導波路デバイスによれば、重合開始剤を使用することにより光硬化や熱硬化させることが可能であり、且つ粘度を低くすることが可能であって取扱性が良好であり、また光通信で使用される近赤外線領域における光吸収や吸湿による材料損失が少ないと共に偏波依存性が小さく、また屈折率調整が可能な縮合生成物にて光導波路デバイスを形成することができ、すなわち導波路のパターニング性に優れ、生産性に優れることに加えて、長期信頼性に優れる縮合生成物を硬化させることで、光通信用途及び光集積回路用途に用い得る高性能の光導波路デバイスを得ることができるものである。
【発明を実施するための最良の形態】
【００２３】
以下、本発明の実施をするための最良の形態について説明する
本発明では、上記一般式（１）で示されるシランジオール化合物（Ａ）と、上記一般式（２）で示される変性シラン化合物（Ｂ）と、上記一般式（３）で示される変性シラン化合物（Ｃ）と、上記一般式（４）で示される変性シラン化合物（Ｄ）とのうち、少なくとも化合物（Ａ）、化合物（Ｃ）及び化合物（Ｄ）を、
０≦ｂ×３＋ｃ×２＋ｄ×３−ａ×２≦０．４
〔式中、ａ乃至ｄはそれぞれ化合物（Ａ）乃至（Ｄ）の総量に対する各化合物（Ａ）乃至（Ｄ）のモル比率を示す。〕
の関係を満たす範囲内で縮合させて、縮合生成物を得る。
【００２４】
或いは、上記一般式（１）で示されるシランジオール化合物（Ａ）と、上記一般式（２）で示される変性シラン化合物（Ｂ）と、上記一般式（３）で示される変性シラン化合物（Ｃ）と、上記一般式（５）で示される変性シラン化合物（Ｅ）とのうち、少なくとも化合物（Ａ）、化合物（Ｃ）及び化合物（Ｅ）を、
０≦ｂ×３＋ｃ×２＋ｅ×２−ａ×２≦０．４
〔式中、ａ，ｂ，ｃ及びｅはそれぞれ化合物（Ａ），（Ｂ），（Ｃ）及び（Ｅ）の総量に対する各化合物（Ａ），（Ｂ），（Ｃ）及び（Ｅ）のモル比率を示す。〕
の関係を満たす範囲内で縮合させて、縮合生成物を得る。
【００２５】
或いは、上記一般式（１）で示されるシランジオール化合物（Ａ）と、上記一般式（２）で示される変性シラン化合物（Ｂ）と、上記一般式（３）で示される変性シラン化合物（Ｃ）と、上記一般式（４）で示される変性シラン化合物（Ｄ）と、上記一般式（５）で示される変性シラン化合物（Ｅ）とのうち、少なくとも化合物（Ａ）、化合物（Ｃ）、化合物（Ｄ）及び化合物（Ｅ）を、
０≦ｂ×３＋ｃ×２＋ｄ×３＋ｅ×２−ａ×２≦０．４
〔式中、ａ乃至ｅはそれぞれ化合物（Ａ）乃至（Ｅ）の総量に対する各化合物（Ａ）乃至（Ｅ）のモル比率を示す。〕
の関係を満たす範囲内で縮合させて、縮合生成物を得る。
【００２６】
このようにして得られる縮合生成物は、重合反応性の有機基を有するため、重合開始剤を使用することにより光硬化や熱硬化させることが可能であり、且つ粘度を低くすることが可能であることから材料の取扱い性に優れる。
【００２７】
また、縮合生成物の近赤外線領域における光の吸収を小さくすることができ、更には、縮合生成物中の水酸基やアルコキシ基の残留を少なくすることが可能となり、その結果、吸湿してアルコキシ基がＯＨ基への置換することによるＯＨ基の増加や水のＯＨ基が増加することにより引き起こされる近赤外線領域の光の吸収増加を低減することができる。
【００２８】
従って、この縮合生成物は光通信で使用される近赤外線領域において吸収及び偏波依存性が小さく、また屈折率調整が可能である。このため、この縮合生成物は導波路のパターニング性に優れ、生産性に優れることに加えて、長期信頼性に優れる材料であり得る。この材料は、光通信用途及び光集積回路用途に用い得る高性能の光導波路デバイス、並びにそれらの関連部品として、好適に使用し得る。
【００２９】
一般式（１）中のＲ1は、少なくとも１個の芳香族基を有する炭素原子数が６〜２０個の基であるが、このように芳香族基を有することにより系全体のＣＨ基を少なくすることができ、硬化物中のＣＨ基を更に少なくして、近赤外線領域での光吸収を抑制し、材料損失を低減することができる。このＲ1は、好ましくは立体障害性の置換又は未置換の芳香族基である。Ｒ1の特に好ましい例としては、フェニル基、トリル基、スチリル基及びナフチル基を挙げることができる。
【００３０】
ここで、特に一般式（１）中のＲ1が、Ｃ6Ｘ5−基（Ｘ＝Ｈ又はＦである）である場合には、このような嵩高い基が立体障害となってシランジオール化合物（Ａ）同士の自己反応が阻害され、その結果、設定した所定の割合での縮合反応を完結させ得る。また、硬化物中のＣＨ基を更に少なくして、近赤外線領域での光吸収を抑制し、材料損失を低減することができる。Ｃ6Ｘ5−基におけるＸの一部又は全てをフッ素化することにより、更なる材料損失の低減を達成することができる。
【００３１】
一般式（１）中のＯＲ2は、通常は水酸基であってこの場合Ｒ2は水素（Ｈ）であるが、この水素（Ｈ）は重水素Ｄであってよい。重水素を使用する場合は、ＯＤ基には光通信にて使用される近赤外線領域における光の吸収がなく、このため仮に原料としてのシランジオール化合物（Ａ）の未反応物が縮合生成物中に含まれる場合であっても、残留する基はＯＤ基となり、近赤外線領域における光の吸収には影響しない。本発明において、シランジオール化合物又は水酸基などの用語の意味は、水素（Ｈ）に代えて重水素（Ｄ）を用いた場合の意味を包含し得る。
【００３２】
一般式（２）中のＲ3及び一般式（３）中のＲ5は、少なくとも１個のＣ＝Ｃ二重結合を有する有機基であって、反応性を有する。このため縮合生成物中には前記Ｒ3、Ｒ5に由来する反応性のＣ＝Ｃ二重結合を有する反応性有機基が存在することとなる。従って、前記縮合生成物に重合開始剤を配合して反応させると、この縮合生成物中の反応性有機基を反応させて架橋構造を形成させることが可能である。
【００３３】
ここで、特に一般式（２）中のＲ3が、ＣＨ2＝ＣＨ−Ｃ6Ｘ4−（ＣＨ2）n−基（Ｘ＝Ｈ又はＦであり、ｎ＝０〜２の数である）である場合、及び一般式（３）中のＲ5が、ＣＨ2＝ＣＨ−Ｃ6Ｘ4−（ＣＨ2）n−基（Ｘ＝Ｈ又はＦであり、ｎ＝０〜２の数である）である場合には、得られる縮合生成物は、重合開始剤を用いて好適に光硬化あるいは熱硬化させ得ることに加え、芳香族環を含むため硬化物中のＣＨ基が少なくなって近赤外線領域での光吸収を抑制し、材料損失を低減することができる。また、−Ｃ6Ｘ4−基におけるＸの一部又は全てをフッ素化することにより、更なる材料損失の低減が可能である。
【００３４】
一般式（２）中のＲ4、一般式（３）中のＲ7及び一般式（５）中のＲ12は、ＣnＨ2n+1（ｎ＝１又は２の数である）であり、すなわち、Ｒ4、Ｒ7、及びＲ12は、メチル基又はエチル基である。このため、シランジオール化合物（Ａ）の水酸基と反応しなかったＲ4、Ｒ7、Ｒ9が縮合生成物中に残存しても、このＲ4、Ｒ7、Ｒ12に含まれるＣＨ基を少なくして、近赤外線領域における光の吸収を小さくすることができる。
【００３５】
一般式（４）中のＲ8及び一般式（５）中のＲ10は、ＣＦ3（ＣＦ2）n（ＣＨ2）2−基（ｎ＝０〜９の数である）又はＣ6Ｘ5−基（Ｘ＝Ｈ又はＦである）であるため、縮合生成物又はその硬化物は、高いフッ素比率と低いＣＨ基数によって、近赤外線領域における光の吸収が小さくなり得ると共に水の吸湿も減少する。このため、吸湿による導波路の光損失の増加を抑制することができる。
【００３６】
ここで、特に一般式（４）中のＲ8及び一般式（５）中のＲ10が、ＣＦ3（ＣＦ2）n（ＣＨ2）2−基（ｎ＝５〜７の数である）である場合には、得られる縮合生成物又はその硬化物は、特にフッ素比率が高くなると共にＣＨ基数が少なくなることから、近赤外線領域における光の吸収を更に低減すると共に水の吸湿も更に低減することができる。このため、導波路の光損失の増加が著しく抑制される。更に、変性シラン化合物（Ｄ）や変性シラン化合物（Ｅ）の変性鎖長が長くなることから、得られる縮合生成物又はその硬化物は柔軟性が増し、熱衝撃を受けた際に割れや欠けが起こりにくくなって良好な耐ヒートサイクル性を発現し得ると共にダイシング時にも切断面に割れや欠けが起こりにくくなって耐切断性に優れる。
【００３７】
一般式（２）で示される変性シラン化合物（Ｂ）の好ましい例としては、例えば、メタクリロキシプロピルトリメトキシシラン、メタクリロキシプロピルトリエトキシシラン、スチリルトリメトキシシラン、スチリルトリエトキシシラン、スチリルエチルトリメトキシシラン、スチリルエチルトリエトキシシラン、トリメトキシビニルシラン、トリエトキシビニルシラン等を挙げることができる。
【００３８】
一般式（３）で示される変性シラン化合物（Ｃ）の好ましい例としては、例えば、メタクリロキシプロピルジメトキシメチルシラン、メタクリロキシプロピルジエトキシエチルシラン、スチリルジメトキシメチルシラン、スチリルジエトキシエチルシラン、スチリルエチルジメトキシメチルシラン、スチリルエチルジエトキシエチルシラン、ジメトキシメチルビニルシラン、ジエトキシエチルビニルシラン等を挙げることができる。
【００３９】
一般式（４）で示される変性シラン化合物（Ｄ）の好ましい例としては、例えば、
ＣＦ3ＣＨ2ＣＨ2−Ｓｉ（ＯＣＨ3）3、
ＣＦ3ＣＨ2ＣＨ2−Ｓｉ（ＯＣＨ2ＣＨ3）3、
ＣＦ3（ＣＦ2）3ＣＨ2ＣＨ2−Ｓｉ（ＯＣＨ3）3、
ＣＦ3（ＣＦ2）3ＣＨ2ＣＨ2−Ｓｉ（ＯＣＨ2ＣＨ3）3、
ＣＦ3（ＣＦ2）5ＣＨ2ＣＨ2−Ｓｉ（ＯＣＨ3）3、
ＣＦ3（ＣＦ2）5ＣＨ2ＣＨ2−Ｓｉ（ＯＣＨ2ＣＨ3）3、
ＣＦ3（ＣＦ2）7ＣＨ2ＣＨ2−Ｓｉ（ＯＣＨ3）3、
ＣＦ3（ＣＦ2）7ＣＨ2ＣＨ2−Ｓｉ（ＯＣＨ2ＣＨ3）3、
ＣＦ3（ＣＦ2）9ＣＨ2ＣＨ2−Ｓｉ（ＯＣＨ3）3、
ＣＦ3（ＣＦ2）9ＣＨ2ＣＨ2−Ｓｉ（ＯＣＨ2ＣＨ3）3、
Ｃ6Ｆ5Ｓｉ（ＯＣＨ3）3、
Ｃ6Ｆ5Ｓｉ（ＯＣＨ2ＣＨ3）3、
Ｃ6Ｆ5Ｓｉ（ＯＣＨ3）3、
Ｃ6Ｆ5Ｓｉ（ＯＣＨ2ＣＨ3）3、
Ｃ6Ｆ5ＣＨ2ＣＨ2Ｓｉ（ＯＣＨ3）3、
Ｃ6Ｆ5ＣＨ2ＣＨ2Ｓｉ（ＯＣＨ2ＣＨ3）3
を挙げることができる。
【００４０】
また、一般式（５）で示される変性シラン化合物（Ｅ）の好ましい例としては、例えば、
ＣＦ3ＣＨ2ＣＨ2−ＳｉＣＨ3（ＯＣＨ3）2、
ＣＦ3ＣＨ2ＣＨ2−ＳｉＣＨ2ＣＨ3（ＯＣＨ2ＣＨ3）2、
ＣＦ3（ＣＦ2）3ＣＨ2ＣＨ2−ＳｉＣＨ3（ＯＣＨ3）2、
ＣＦ3（ＣＦ2）3ＣＨ2ＣＨ2−ＳｉＣＨ2ＣＨ3（ＯＣＨ2ＣＨ3）2、
ＣＦ3（ＣＦ2）5ＣＨ2ＣＨ2−ＳｉＣＨ3（ＯＣＨ3）2、
ＣＦ3（ＣＦ2）5ＣＨ2ＣＨ2−ＳｉＣＨ2ＣＨ3（ＯＣＨ2ＣＨ3）2、
ＣＦ3（ＣＦ2）7ＣＨ2ＣＨ2−ＳｉＣＨ3（ＯＣＨ3）2、
ＣＦ3（ＣＦ2）7ＣＨ2ＣＨ2−ＳｉＣＨ2ＣＨ3（ＯＣＨ2ＣＨ3）2、
ＣＦ3（ＣＦ2）9ＣＨ2ＣＨ2−ＳｉＣＨ3（ＯＣＨ3）2、
ＣＦ3（ＣＦ2）9ＣＨ2ＣＨ2−ＳｉＣＨ2ＣＨ3（ＯＣＨ2ＣＨ3）2、
Ｃ6Ｆ5ＳｉＣＨ3（ＯＣＨ3）2、
Ｃ6Ｆ5ＳｉＣＨ2ＣＨ3（ＯＣＨ2ＣＨ3）2、
Ｃ6Ｆ5ＳｉＣＨ3（ＯＣＨ3）2、
Ｃ6Ｆ5ＳｉＣＨ2ＣＨ3（ＯＣＨ2ＣＨ3）2、
Ｃ6Ｆ5ＣＨ2ＣＨ2ＳｉＣＨ3（ＯＣＨ3）2、
Ｃ6Ｆ5ＣＨ2ＣＨ2ＳｉＣＨ2ＣＨ3（ＯＣＨ2ＣＨ3）2
を挙げることができる。
【００４１】
ここで、縮合生成物を得るにあたり、シランジオール化合物（Ａ）のモル比率ａ、変性シラン化合物（Ｂ）のモル比率ｂ、変性シラン化合物（Ｃ）のモル比率ｃ、変性シラン化合物（Ｄ）のモル比率ｄ、変性シラン化合物（Ｅ）のモル比率ｅの関係が、化合物（Ａ）、化合物（Ｃ）及び化合物（Ｄ）を必須成分とすると共に化合物（Ｅ）を用いない場合にｂ×３＋ｃ×２＋ｄ×３−ａ×２＜０となり、化合物（Ａ）、化合物（Ｃ）及び化合物（Ｅ）を必須成分とすると共に化合物（Ｄ）を用いない場合にｂ×３＋ｃ×２＋ｅ×２−ａ×２＜０となり、化合物（Ａ）、化合物（Ｃ）、化合物（Ｄ）及び化合物（Ｅ）を必須成分とする場合にｂ×３＋ｃ×２＋ｄ×３＋ｅ×２−ａ×２＜０となる場合には、シランジオール化合物（Ａ）の水酸基が反応せずに縮合生成物中に残留してしまうため、近赤外線領域における吸収が大きくなるという問題が生じる。
【００４２】
また、前記関係が、化合物（Ａ）、化合物（Ｃ）及び化合物（Ｄ）を必須成分とすると共に化合物（Ｅ）を用いない場合にｂ×３＋ｃ×２＋ｄ×３−ａ×２＞０．４となり、化合物（Ａ）、化合物（Ｃ）及び化合物（Ｅ）を必須成分とすると共に化合物（Ｄ）を用いない場合にｂ×３＋ｃ×２＋ｅ×２−ａ×２＞０．４となり、化合物（Ａ）、化合物（Ｃ）、化合物（Ｄ）及び化合物（Ｅ）を必須成分とする場合にｂ×３＋ｃ×２＋ｄ×３＋ｅ×２−ａ×２＞０．４となる場合には、縮合生成物中に残留するアルコキシ基が過剰となり、吸湿による光損失の増加が著しくなる。
【００４３】
また、吸湿性を低減すると共に材料の取扱い性を向上するためには、特に前記関係が、化合物（Ａ）、化合物（Ｃ）及び化合物（Ｄ）を必須成分とすると共に化合物（Ｅ）を用いない場合に０≦ｂ×３＋ｃ×２＋ｄ×３−ａ×２≦０．２となり、化合物（Ａ）、化合物（Ｃ）及び化合物（Ｅ）を必須成分とすると共に化合物（Ｄ）を用いない場合に０≦ｂ×３＋ｃ×２＋ｅ×２−ａ×２≦０．２となり、化合物（Ａ）、化合物（Ｃ）、化合物（Ｄ）及び化合物（Ｅ）を必須成分とする場合に０≦ｂ×３＋ｃ×２＋ｄ×３＋ｅ×２−ａ×２≦０．２となることが望ましい。
【００４４】
また、Ｃ＝Ｃ二重結合を有する有機基を有する変性シラン化合物（Ｂ）、変性シラン化合物（Ｃ）とＣ＝Ｃ二重結合を有する有機基を有さないシランジオール化合物（Ａ）、変性シラン化合物（Ｄ）、変性シラン化合物（Ｅ）の配合比率を変化させることにより、縮合生成物中のＣ＝Ｃ二重結合を有する有機基の量をコントロールすることが可能である。特にＣ＝Ｃ二重結合を有する有機基の量を低減すれば、縮合生成物から得られる硬化物の靭性が向上し、耐熱衝撃性や切断性に優れた硬化物を得ることができる。
【００４５】
シランジオール化合物（Ａ）、変性シラン化合物（Ｂ）、変性シラン化合物（Ｃ）、変性シラン化合物（Ｄ）、変性シラン化合物（Ｅ）の縮合反応は、従来既知の方法、例えば国際公開第０１/０４１８６号パンフレットに記載の方法に従って行い得る。好適には、ゾル・ゲル法に従い、２０〜１００℃の範囲内、より好適には５０〜１００℃の範囲内の温度、又は最も低沸成分の沸点で、縮合反応を行う。特に好適には、メタノールの沸点で縮合反応を行う。縮合反応後には、例えば加熱及び／又は減圧など通常の方法によって、揮発分を除去する。
【００４６】
この縮合反応を開始又は促進するために、ルイス塩基又はブレンステッド塩基を使用し得る。このような塩基の具体例としては、例えばＮ−メチルイミダゾール又はベンジルジメチルアミンなどのようなアミンが挙げられる。好適な実施態様においては、トリメチルアミン、フッ化アンモニウム又はアルカリ土類金属水酸化物を塩基として使用し得る。具体的には酸化バリウム、酸化カルシウム、水酸化カルシウム、トリエチルアミン等が使用可能であり、とりわけ、アルカリ土類金属水酸化物として水酸化バリウムを使用することが好ましい。
【００４７】
例えばアルカリ土類金属水酸化物などの不溶性塩基を反応媒体中で使用する場合には、縮合反応が終了後に得られる混合物から、例えば濾過によって、該塩基を分離することが推奨される。
【００４８】
また、前記の塩基に代えて、キレート化され、又はキレート化されていないアルミニウム又はジルコニウムのアルコキシドを、縮合反応のために使用することができる。
【００４９】
本発明の縮合生成物は、そのままで使用し得るが、意図する用途に適合する添加剤を更に含有する組成物としても使用し得る。かかる添加剤には、重合開始剤、流れ調節剤及び顔料などが含まれ得る。好適には、重合開始剤を用い、本発明の縮合生成物を、従来既知の方法に従って光硬化又は熱硬化させることにより硬化物を得る。ここで、縮合生成物を硬化して硬化物を得るにあたっては、縮合生成物を一種のみ用いて硬化させるほか、二種以上の縮合生成物を配合したものを硬化させても良い。
【００５０】
光硬化を行う際に用い得る光重合開始剤としては、例えば、１−ヒドロキシ-シクロヘキシル−フェニル-ケトン、２−ヒドロキシ−２−メチル−１−フェニル-プロパン−１−オン、２−ベンジル−２−ジメチルアミノ−１−（４−モルフォリノフェニル)−ブタノン−１，２−メチル−１［４−（メチルチオ）フェニル］−２−モルフォリノプロパン−１−オン、ビス（２，４，６−トリメチルベンゾイル）−フェニルフォスフィンオキサイド等が挙げられる。
【００５１】
また、熱硬化を行う際に用い得る熱重合開始剤としては、例えば、ケトンパーオキサイド、パーオキシケタール、ハイドロパーオキサイド、ジアルキルパーオキサイド、ジアシルパーオキサイド、パーオキシジカーボネート、パーオキシエステル等の有機過酸化物が挙げられる。とりわけ、ｔ−ブチルペルオキシ−２−エチルヘキサノエート、１，１−［ｔ−ヘキシルペルオキシ）−３，３，５−トリメチルシクロヘキサン、ｔ−ブチルペルオキシイソプロピルモノカーボネート、ｔ−ブチルペルオキシ−２−エチルヘキシルモノカーボネート、α,α'ビス（ｔ−ブチルペルオキシ）ジイソプロピルベンゼン等を、好適に使用し得る。
【００５２】
このようにして得られる硬化物は、材料の取扱い性、スピンコート性、透明性、耐湿性、耐熱衝撃性、切断性または生産性等に優れるため、光導波路デバイスに好適に用い得る。すなわち、この硬化物にてコア及びクラッドを形成して、前記コア及びクラッドを有する光導波路デバイスを形成することができる。
【００５３】
光導波路デバイスを構成する前記コア及びクラッドは、通常、互いに屈折率が相違するよう設計される。屈折率の調整は、例えば、コア及びクラッドに用いるそれぞれの前記の縮合生成物又はその硬化物の組成、置換基、分子量などを相互に変えることにより行い得る。その際、前記の縮合生成物を２種以上調製し、それらのブレンド比率を変える方法も好適に採用し得る。
【００５４】
このようにして作製される光導波路デバイスは、低光損失、低吸湿、フォトパターニング性、切断性、耐熱衝撃性などの特性を兼ね備えたデバイスであり得る。
【００５５】
このようにして得られる光導波路デバイスは熱光学特性に優れ、低消費電力で大きな減衰特性を示し得る。光導波路デバイスとしては、ＶＯＡ（Variable Optical Attenuator)や光スイッチ等を例示し得る。
【実施例】
【００５６】
以下に実施例を用いて本発明を具体的に説明するが、本発明は下記の実施例によって何ら制限を受けるものではなく、前後記の主旨に適合し得る範囲で適当に変更を加えて実施することも勿論可能であり、それらはいずれも本発明の技術範囲に含まれる。
【００５７】
〔実施例１〜９、比較例１〜２〕
シランジオール化合物（Ａ）としてジフェニルシランジオールを、変性シラン化合物（Ｂ）としてスチリルエチルトリメトキシシランを、変性シラン化合物（Ｃ）としてスチリルエチルジメトキシメチルシランを、変性シラン化合物（Ｄ）としてトリデカフルオロオクチルトリメトキシシランをそれぞれ用いた。
【００５８】
上記化合物（Ａ）乃至（Ｄ）を、表１に示すモル比率で配合し、得られた混合物を２５℃で３０分攪拌した後、触媒として水酸化バリウム・１水和物を、前記化合物（Ａ）乃至（Ｄ）の合計量に対して０．１重量％の割合で添加し、更に３０分攪拌した。その後、混合物を６０℃に加熱し、還流下で攪拌した。
【００５９】
これを３日間放置した後にＦＴ−ＩＲで分析し、シランジオール化合物（Ａ）（ジフェニルシランジオール）に由来する未反応のＯＨ基の有無を確認したところ、実施例１〜９及び比較例１ではＯＨ基は確認できなかったが、比較例２ではＯＨ基が残存していた。
【００６０】
次いで、反応中に生じたアルコールを、エバポレータを用いて取り除いた後、目開きが０．４５μｍのフィルタを通すことにより、最終組成物としての合成材料を得た。
【００６１】
（粘度評価）
各実施例及び比較例で得られた合成材料を容器に入れ、この容器を傾けた場合の合成材料の流動の様子を目視で観察することで、この合成材料を高粘度、中粘度、低粘度に分類した。その結果、表１に示すように、実施例１〜９ではいずれも粘度が低いのに対し、比較例１、比較例２はどちらも粘度が高かった。
【００６２】
（材料損失の測定）
前記合成材料の１３１０ｎｍと１５５０ｎｍの近赤外光に対する材料損失を求めることにより、通信波長における特性を調べた。
【００６３】
各実施例及び比較例で得られた合成材料に、光重合開始剤として２−ベンジル−２−ジメチルアミノ−１−（４−モルフォリノフェニル）−ブタノン−１（チバスペシャルティケミカルズ株式会社製、イルガキュア３６９）を前記合成材料に対して１重量％の割合で添加し、６０℃にて６０分間加熱攪拌することにより均一に溶解させた。このとき合成材料の粘度が高い場合はこの合成材料にアセトンを加えた後に光重合開始剤を添加し、加熱攪拌の後にアセトンを除去した。
【００６４】
この材料を厚みが一定となるように型枠に入れて、７ｍＷ／ｃｍ2の強度で１０分間紫外線を照射し、光硬化させた。この後、材料を型枠から取出し、窒素雰囲気下に２００℃で２時間加熱することにより、更に硬化を促進させた。
【００６５】
このようにして得られた硬化物の材料損失を分光光度計で測定した結果を表１に示す。この結果、それぞれの実施例及び比較例から得られた硬化物としての材料損失は、波長１３１０ｎｍで０．１〜０．２ｄＢ／ｃｍ、波長１５５０ｎｍで０．３〜０．４ｄＢ／ｃｍであって大きな相違はなく、近赤外線領域における光の吸収の小さい材料が得られた。
（屈折率の測定）
各実施例及び比較例で得られた合成材料に、光重合開始剤として２−ベンジル−２−ジメチルアミノ−１−（４−モルフォリノフェニル）−ブタノン−１（チバスペシャルティケミカルズ株式会社製、イルガキュア３６９）を前記合成材料に対して１重量％の割合で添加したもの８０重量部に対し、プロピレングリコールモノメチルエーテルアセテート（ＰＧＭＥＡ）を２０重量部添加して溶解させた後、これを目開き０．２μｍのフィルタで濾過した。
【００６６】
この材料を、スピンコーターを用いてシリコンウェハー上に塗布し、１００℃で３分間加熱し、溶媒を除去した。その後、窒素雰囲気下でｉ線フィルタを通した２０ｍＷ／ｃｍ2の強度の紫外線を５分間照射して硬化させた。更に、窒素雰囲気下、２００℃で１時間加熱することにより、更に硬化を促進した。
【００６７】
このように形成されたシリコンウェハー上の膜について、プリズムカップラー法（メトリコン社製ｍｏｄｅｌ２０１０）により、波長１３１９ｎｍ、１５４７ｎｍでの屈折率をそれぞれ測定した。この結果を表１に示す。
【００６８】
（導波路の作製）
（１）クラッド材料の調製
表２のクラッド材料の欄に示される一種単独の合成材料又は所定割合で二種混合した合成材料に、この合成材料８０重量部に対して２０重量部のＰＧＭＥＡを添加して溶解させ、更に光重合開始剤としてイルガキュア３６９（チバガイギー社製）を合成材料に対して１重量％添加した。これを攪拌した後、目開き０．２μｍのフィルタで濾過し、クラッド材料を調製した。
【００６９】
（２）コア材料の調製
表２のコア材料の欄に示される一種単独の合成材料又は所定割合で二種混合した合成材料に、この合成材料７５重量部に対して２５重量部のＰＧＭＥＡを添加して溶解させ、更に光重合開始剤としてイルガキュア３６９を合成材料に対して１重量％添加した。これを攪拌した後、目開き０．２μｍのフィルタで濾過した。これにより、上記「屈折率の測定」と同一手法で測定される屈折率が、クラッド材料よりも表２の屈折率差に示す値だけ大きいコア材料を調製した。
【００７０】
（３）アンダークラッド層の作製
シリコンウェハー上にクラッド材料を塗布後、スピンコーターにて１０００ｒｐｍで回転させ、１００℃で３分間加熱した。その後、窒素雰囲気下、２０ｍＷ／ｃｍ2の強度で５分間紫外線硬化させた後、窒素雰囲気下、２００℃で１時間ポストベークし、アンダークラッド層を得た。
【００７１】
尚、この際、アンダークラッド層作製後にプラズマ処理等の表面処理を行うことにより、コア材料との密着性を向上させることも可能である。
【００７２】
（４）コア層の作製
アンダークラッド層上にコア材料を塗布後、スピンコーターにて２５００ｒｐｍで回転させ、１００℃で３分間加熱した。その後、マスクを通して、窒素雰囲気下、２０ｍＷ／ｃｍ2の強度で６秒間紫外線硬化させ、メチルイソブチルケトン（ＭＩＢＫ）によって現像した。その後、１００℃で３分間加熱し、更に、窒素雰囲気下、２０ｍＷ／ｃｍ2の強度で５分間紫外線硬化させ、７μｍ×７μｍのコア層を得た。
【００７３】
（５）オーバークラッド層の作製
コア層の上にクラッド材料を塗布後、スピンコーターにて１０００ｒｐｍで回転させ、１００℃で３分間加熱した。その後、窒素雰囲気下、２０ｍＷ／ｃｍ2の強度で５分間紫外線硬化させ、オーバークラッド層を得た。その後、窒素雰囲気下、２００℃で１時間加熱した。
【００７４】
（導波路損失の評価）
作製した各直線導波路について、カットバック法（長さの異なる複数の直線導波路の損失を測定し、傾きから単位長さあたりの損失を算出する方法）によって求めた導波路損失を、それぞれ表２に示した。
【００７５】
合成した材料が導波路として十分使用可能であることがわかる。
【００７６】
それぞれの実施例から得られた導波路としての損失は、１３１０ｎｍで０．２ｄＢ／ｃｍ、１５５０ｎｍで０．４〜０．６ｄＢ／ｃｍであり、近赤外線領域における光の吸収の小さい導波路が得られた。
【００７７】
（信頼性の評価）
上記のようにして作製した各直線導波路について、温度８５℃、湿度８５％の雰囲気下中に５００時間、１０００時間放置後の導波路損失を測定し、初期（放置開始前）の導波路損失と比較した波長１５５０ｎｍにおける損失増加をもって「吸湿による損失増加」とした（表２）。尚、波長１３１０ｎｍに関しては、損失増加は見られなかった。
【００７８】
【表１】
2008081561.tif 000002
【００７９】
【表２】
2008081561.tif 000003
【００８０】
表１に示す結果によれば、各実施例で得られた合成材料は、材料損失が少ないと共に粘度が低く、且つ、どの配合においても合成後の縮合生成物中にシランジオール化合物（Ａ）に由来するＯＨ基の残存が認められなかった。
【００８１】
このことから、シランジオール化合物（Ａ）と変性シラン化合物（Ｂ）、変性シラン化合物（Ｃ）、変性シラン化合物（Ｄ）を０≦ｂ×３＋ｃ×２＋ｄ×３−ａ×２≦０．４の範囲内で縮合させることにより得られる縮合生成物は、粘度が小さいことからフィルタリングや配合等の工程において材料の取扱い性が優れ、このため生産性に優れると共にスピンコート後の膜の平滑性にも優れることが明らかになった。
【００８２】
また、表２に示す結果によれば、シランジオール化合物（Ａ）の水酸基と変性シラン化合物（Ｂ）乃至（Ｄ）のアルコキシ基のモル数を等しくした場合の配合においても、粘度が低く、かつ合成材料中の残留アルコキシ基の量を少なくでき、更に水酸基の残留を無くすことが可能であるため、導波路デバイスとした場合に光通信において使用される波長１３１０ｎｍ、１５５０ｎｍにおける導波路損失を低減すると共に、吸湿による損失増加を抑制することが可能なことが明らかとなった。